РЕГУЛИРОВАНИЕ ЦИРКУЛЯЦИИ ГАЗА В СТЕКЛОВАРЕННОЙ ПЕЧИ

1. Способ эксплуатации стекловаренной печи, причем данная печь включает стекловаренную камеру, которую ограничивают противоположные боковые стенки, задняя стенка, потолок и передняя стенка, и данный способ включает:
(A) плавление стекловаренного материала в плавильной зоне вышеупомянутой стекловаренной камеры для получения ванны расплавленного стекловаренного материала за счет тепла, подводимого в плавильную зону над вышеупомянутой ванной в процессе сжигания топлива и предварительно нагретого окислителя из двух или более пар противоположных отверстий регенератора в вышеупомянутых боковых стенках вышеупомянутой стекловаренной печи, где при вышеупомянутом сжигании образуется атмосфера, содержащая продукты сгорания, над вышеупомянутой ванной в вышеупомянутой плавильной зоне,
(B) пропускание расплавленного стекловаренного материала из плавильной зоны внутрь и через зону осветления стекловаренной камеры, а затем из вышеупомянутой стекловаренной камеры через отверстие в вышеупомянутой передней стенке, без сжигания топлива и окислителя в вышеупомянутой зоне осветления над вышеупомянутыми расплавленными стекловаренными материалами, и
(C) введение, по меньшей мере, одного газового потока или потока распыленной текучей среды в зону осветления над расплавленным стекловаренным материалом, по меньшей мере, из одной точки, по меньшей мере, в одной боковой стенке вышеупомянутой зоны осветления, по направлению к другой боковой стенке вышеупомянутой зоны осветления, или, по меньшей мере, из
одной точки в вышеупомянутой передней стенке по направлению к вышеупомянутой задней стенке, с достаточным количеством движения для уменьшения потока вышеупомянутых продуктов сгорания из вышеупомянутой плавильной зоны в вышеупомянутую зону осветления.
2. Способ по п. 1, дополнительно включающий (D) пропускание газового потока через вышеупомянутое отверстие или через, по меньшей мере, одно отдельное газовпускное отверстие в передней стенке в вышеупомянутую зону осветления в вышеупомянутую плавильную зону над расплавленным стекловаренным материалом.
3. Способ по п. 2, в котором расплавленный стекловаренный материал вытекает из вышеупомянутой зоны осветления в зону кондиционирования, и охлаждающий воздух поступает в вышеупомянутую зону кондиционирования для охлаждения вышеупомянутого расплавленного стекловаренного материала в вышеупомянутой зоне кондиционирования, и часть вышеупомянутого охлаждающего воздуха выходит из вышеупомянутой зоны кондиционирования в вышеупомянутую зону осветления и включает вышеупомянутый газовый поток, который движется в вышеупомянутую зону осветления.
4. Способ по п. 1, в котором концентрация кислорода в атмосфере вблизи поверхности вышеупомянутой ванны в вышеупомянутой зоне осветления является выше, чем концентрация кислорода в атмосфере вблизи поверхности вышеупомянутой ванны в вышеупомянутой плавильной зоне.
5. Способ по п. 1, в котором вышеупомянутый газовый поток или вышеупомянутый поток распыленной текучей среды, который вводится на стадии (C), образуется в процессе сжигания смеси топлива и окислителя.
6. Способ по п. 1, в котором вышеупомянутый газовый поток, который вводится на стадии (C), представляет собой воздух.
7. Способ по п. 1, в котором вышеупомянутый газовый поток, который вводится на стадии (C) имеет содержание кислорода, составляющее более чем 21 об.%.
8. Способ по п. 1, в котором средняя концентрация кислорода в атмосфере вблизи поверхности вышеупомянутой ванны в вышеупомянутой зоне осветления составляет от 2 до 60 об.%.
9. Способ по п. 1, в котором средняя концентрация кислорода в атмосфере вблизи поверхности вышеупомянутой ванны в вышеупомянутой зоне осветления увеличивается на 1-60 об.%.
10. Способ по п. 1, в котором окислительно-восстановительное соотношение, определяемое как соотношение железа(II) и железа(III) в стекле, производимом в вышеупомянутой стекловаренной печи, уменьшается на 0,01-0,20.
11. Способ по п. 1, в котором скорости потоков топлива и воздуха для сжигания через каждое отверстие регенератора регулируют таким образом, чтобы концентрация кислорода в газообразных продуктах сгорания, выходящих через каждое отверстие регенератора, составляла от 1 до 6 об.%.
12. Способ по п. 1, в котором предварительно нагретый окислитель для сжигания поступает в плавильную зону над вышеупомянутой ванной из 2-10 пар отверстий регенератора в боковых стенках стекловаренной камеры.
13. Способ по п. 2, в котором вышеупомянутый газовый поток, который поступает в вышеупомянутую зону осветления на стадии (D), представляет собой воздух.
14. Способ по п. 2, в котором вышеупомянутый газовый поток, который поступает в вышеупомянутую зону осветления на стадии (D), содержит от 21 об.% до 100 об.% кислорода.
15. Способ по п. 2, в котором вышеупомянутый газовый поток, который поступает в вышеупомянутую зону осветления на стадии (D), содержит от 50 об.% до 100 об.% кислорода.
16. Способ по п. 1, в котором вышеупомянутая стекловаренная печь производит окисленное плоское стекло.
17. Способ по п. 1, в котором вышеупомянутый газовый поток или поток распыленной текучей среды, который вводится из вышеупомянутой боковой стенки на стадии (C), имеет количество движения, которое составляет более чем, по меньшей мере, 25% суммарного количества движения топлива и окислителя, вводимых из отверстия регенератора, занимающего ближайшее положение по отношению к вышеупомянутой зоне осветления.
18. Способ по п. 1, в котором вышеупомянутый газовый или поток распыленной текучей среды, который вводится из вышеупомянутой боковой стенки на стадии (C), имеет количество движения, которое составляет более чем суммарное количество движения топлива и окислителя, вводимых из отверстия регенератора, занимающего ближайшее положение по отношению к вышеупомянутой зоне осветления.
19. Способ по п. 1, в котором вышеупомянутый газовый или поток распыленной текучей среды, который вводится из вышеупомянутой передней стенки на стадии (C), имеет количество движения, которое составляет менее чем суммарное количество движения топлива и окислителя, вводимых из отверстия регенератора, занимающего ближайшее положение по отношению к вышеупомянутой зоне осветления.
20. Способ по п. 1, в котором вышеупомянутое введение, по меньшей мере, одного газового потока в зону осветления над расплавленным стекловаренным материалом уменьшает поток вышеупомянутых продуктов сгорания из вышеупомянутой стеклоплавильной зоны в вышеупомянутую зону осветления, по меньшей мере, на 10%.
21. Способ по п. 1, в котором вышеупомянутое введение, по меньшей мере, одного газового потока в зону осветления над расплавленным стекловаренным материалом уменьшает поток вышеупомянутых продуктов сгорания из вышеупомянутой стеклоплавильной зоны в вышеупомянутую зону осветления, по меньшей мере, на 20%.
22. Способ по п. 1, в котором вышеупомянутое введение, по меньшей мере, одного газового потока в зону осветления над расплавленным стекловаренным материалом уменьшает поток вышеупомянутых продуктов сгорания из вышеупомянутой стеклоплавильной зоны в вышеупомянутую зону осветления, по меньшей мере, на 50%.
23. Способ эксплуатации стекловаренной печи, причем данная печь включает стекловаренную камеру, которую образуют противоположные боковые стенки, задняя стенка, потолок и передняя стенка, и данный способ включает:
(A) плавление стекловаренного материала в плавильной зоне вышеупомянутой стекловаренной камеры для получения ванны расплавленного стекловаренного материала за счет тепла, подводимого в плавильную зону над вышеупомянутой ванной в процессе сжигания топлива и предварительно нагретого окислителя из двух или более пар противоположных отверстий регенератора в вышеупомянутых боковых стенках вышеупомянутой стекловаренной печи, где при вышеупомянутом сжигании образуется атмосфера, содержащая продукты сгорания, над вышеупомянутой ванной в вышеупомянутой плавильной зоне,
(B) пропускание расплавленного стекловаренного материала из плавильной зоны внутрь и через зону осветления стекловаренной камеры, а затем из вышеупомянутой стекловаренной камеры через отверстие в вышеупомянутой передней стенке, без сжигания топлива и окислителя в вышеупомянутой зоне осветления над вышеупомянутыми расплавленными стекловаренными материалами,
(C) введение, по меньшей мере, одного газового потока или потока распыленной текучей среды, содержащего от 21 об.% до 100 об.% кислорода, в зону осветления над расплавленным стекловаренным материалом для увеличения средней концентрации кислорода в атмосфере вблизи поверхности вышеупомянутой ванны в вышеупомянутой зоне осветления на 1-60 об.%, и
(D) регулирование скорости потоков топлива и воздуха для сжигания через каждое из вышеупомянутых отверстий регенератора для получения концентрации кислорода в газообразных продуктах сгорания, выходящих через каждое из вышеупомянутых отверстий регенератора, составляющей от 1 до 6 об.%.
24. Способ по п. 23, в котором средняя концентрация кислорода в атмосфере вблизи поверхности вышеупомянутой ванны в вышеупомянутой зоне осветления увеличивается до уровня от 5 до 60 об.%.
25. Способ по п. 23, в котором вышеупомянутый, по меньшей мере, один газовый поток или поток распыленной текучей среды является предварительно нагретым.